ОТРИЦАТЕЛЬНЫЙ ЭЛЕКТРОД ДЛЯ АККУМУЛЯТОРНОЙ БАТАРЕИ И СПОСОБ ЕГО ИЗГОТОВЛЕНИЯ

1. Отрицательный электрод для аккумуляторной батареи, содержащий:
токоотвод; и
слой активного материала отрицательного электрода, сформированный на поверхности токоотвода и содержащий частицы активного материала отрицательного электрода,
причем слой активного материала отрицательного электрода дополнительно содержит изолирующий материал, расположенный между частицами активного материала отрицательного электрода в количестве по массовой доле, превышающем порог перколяции, с тем, чтобы предотвратить развитие проводимости путем перколяции по всему слою активного материала отрицательного электрода.
2. Отрицательный электрод для аккумуляторной батареи по п. 1, причем частицы изолирующего материала нанесены на по меньшей мере часть поверхностей частиц активного материала отрицательного электрода.
3. Отрицательный электрод для аккумуляторной батареи по п. 2, причем частицы изолирующего материала имеют средний размер частицы (медианный размер) 0,1-5 мкм.
4. Отрицательный электрод для аккумуляторной батареи по п. 1, причем на по меньшей мере часть поверхностей частиц активного материала отрицательного электрода нанесено покрытие из изолирующего материала.
5. Отрицательный электрод для аккумуляторной батареи по любому из пп. 2-4, причем изолирующим материалом является либо оксид металла, либо смола.
6. Отрицательный электрод для аккумуляторной батареи по п. 2 или 3, причем изолирующим материалом является оксид алюминия.
7. Отрицательный электрод для аккумуляторной батареи по п. 4, причем изолирующим материалом является оксид металла; и при этом покрытие имеет толщину 1-500 нм.
8. Отрицательный электрод для аккумуляторной батареи по п. 4, причем изолирующим материалом является ионопроницаемая смола; и при этом покрытие имеет толщину 0,1-5 мкм.
9. Отрицательный электрод для аккумуляторной батареи по п. 8, причем ионопроницаемой смолой является полиэтиленоксид.
10. Отрицательный электрод для аккумуляторной батареи по п. 4, причем изолирующим материалом является адгезив на основе синтетического каучука; и при этом покрытие имеет толщину 0,2-8 мкм.
11. Отрицательный электрод для аккумуляторной батареи по п. 10, причем адгезивом на основе синтетического каучука является латекс на основе бутадиен-стирольного каучука.
12. Отрицательный электрод для аккумуляторной батареи по любому из пп. 1-4, причем частицы активного материала отрицательного электрода сформированы из проводящего материала.
13. Отрицательный электрод для аккумуляторной батареи по п. 12, причем материалом частиц активного материала отрицательного электрода является углеродный материал.
14. Аккумуляторная батарея, содержащая генерирующий электроэнергию элемент с единичным аккумулятором, содержащим:
положительный электрод с токоотводом и сформированным на поверхности токоотвода слоем активного материала положительного электрода;
отрицательный электрод с токоотводом и сформированным на поверхности токоотвода слоем активного материала отрицательного электрода;
слой электролита, прослоенный между положительным электродом и отрицательным электродом таким образом, что слой активного материала положительного электрода и слой активного материала отрицательного электрода обращены друг к другу через слой электролита,
причем отрицательным электродом является отрицательный электрод для аккумуляторной батареи по любому из пп. 1-13.
15. Аккумуляторная батарея по п. 14, причем аккумуляторной батареей является биполярная батарея, имеющая биполярный электрод, в котором слои активного материала положительного и отрицательного электродов сформированы на соответствующих сторонах токоотвода; и при этом токоотводом является проводник на основе смолы, образованный слоем проводящей смолы.
16. Аккумуляторная батарея по п. 14 или 15, причем удельное объемное сопротивление слоя активного материала отрицательного электрода равно умноженному на 0,1-1 удельному объемному сопротивлению слоя активного материала положительного электрода.
17. Способ изготовления отрицательного электрода для аккумуляторной батареи, содержащий:
первый этап получения комплексов частиц активного материала отрицательного электрода и изолирующего материала смешиванием частиц активного материала отрицательного электрода с изолирующим материалом и тем самым нанесением изолирующего материала на по меньшей мере часть поверхностей частиц активного материала отрицательного электрода или нанесением покрытия из изолирующего материала на по меньшей мере часть поверхностей частиц активного материала отрицательного электрода;
второй этап приготовления суспензии активного материала отрицательного электрода смешиванием полученных на первом этапе комплексов частиц активного материала отрицательного электрода и изолирующего материала со связующим и растворителем; и
третий этап нанесения суспензии активного материала отрицательного электрода на поверхность токоотвода и сушки с формированием слоя активного материала отрицательного электрода на поверхности токоотвода,
причем изолирующий материал содержится в количестве по массовой доле, превышающем порог перколяции, с тем, чтобы предотвратить развитие проводимости путем перколяции по всему слою активного материала отрицательного электрода.
18. Способ изготовления отрицательного электрода для аккумуляторной батареи по п. 17, причем изолирующим материалом является смола; и эта смола содержится в количестве 0,5-30 масс.% относительно 100 масс.% слоя активного материала отрицательного электрода, сформированного на третьем этапе.
19. Способ изготовления отрицательного электрода для аккумуляторной батареи по п. 18, причем смолой является ионопроницаемая смола.
20. Способ изготовления отрицательного электрода для аккумуляторной батареи по п. 17, причем изолирующим материалом является смесь адгезива на основе синтетического каучука и водорастворимого полимера; и при этом адгезив на основе синтетического каучука и водорастворимый полимер содержатся в количествах соответственно 4-12 масс.% и 0,5-1,7 масс.% относительно 100 масс.% слоя активного материала отрицательного электрода, сформированного на третьем этапе.
21. Способ изготовления отрицательного электрода для аккумуляторной батареи по п. 20, причем водорастворимым полимером является карбоксиметилцеллюлоза, 1%-ый по массе водный раствор которой имеет вязкость 500-6000 мПа∙с, или ее соль.
22. Отрицательный электрод для аккумуляторной батареи, содержащий:
токоотвод на основе смолы, образованный слоем проводящей смолы; и
слой активного материала отрицательного электрода, сформированный на поверхности токоотвода на основе смолы и содержащий частицы активного материала отрицательного электрода,
причем слой активного материала отрицательного электрода дополнительно содержит изолирующий материал, расположенный между частицами активного материала отрицательного электрода так, чтобы предотвратить развитие проводимости путем перколяции по всему слою активного материала отрицательного электрода.
23. Отрицательный электрод для аккумуляторной батареи, содержащий:
токоотвод;
слой активного материала отрицательного электрода, сформированный на поверхности токоотвода и содержащий частицы активного материала отрицательного электрода,
причем слой активного материала отрицательного электрода дополнительно содержит изолирующий материал, расположенный между частицами активного материала отрицательного электрода так, чтобы предотвратить развитие проводимости путем перколяции по всему слою активного материала отрицательного электрода, и
при этом активный материал отрицательного электрода имеет удельное объемное сопротивление 0,32-122 Ом∙см.